СПОСОБЫ ДЛЯ ПОВЫШЕНИЯ ЭФФЕКТИВНОСТИ ВАРКИ ЦЕЛЛЮЛОЗЫ

1. Способ варки древесной щепы, включающий добавление химического соединения к содержащему лигнин субстрату в процессе варки и дальнейшую отбеливание субстрата, причем указанное химическое соединение включает низкую дозу борогидрида (ВН) относительно абсолютно сухой массы субстрата,
причем указанный борогидрид (ВН) добавляется в такой момент процесса варки целлюлозы, когда еще не произошел контакт черного щелока с субстратом и когда не более 1% гемицеллюлозы, первоначально присутствовавшей в форме древесной щепы в субстрате, отделилось от субстрата и, как вариант, когда указанный субстрат находится в контакте с белым щелоком, причем указанная доза должна быть достаточно большой, чтобы выборочно восстановить по крайней мере 1% альфа-карбонильных групп лигнина в субстрате, тем самым делая их более восприимчивыми к дальнейшему расщеплению хинонметидных бета-О-4 связей в процессе варки целлюлозы, но эта доза не должна быть достаточно большой, чтобы значительно деактивировать хромофоры в самом лигнине,
причем указанная отбеливание включает добавление отбеливающего вещества в количестве, не превышающем то, которое недостаточно для того, чтобы вызвать значительное осветление полученной в результате бумажной массы в условиях отсутствия 9,10-антрахинона (AQ), но присутствия небольшого количества борогидрида (ВН),
причем полученная в результате бумажная масса осветляется.
2. Способ варки целлюлозы, включающий добавление химического соединения к целлюлозе, проходящей процесс делигнификации, причем указанное химическое соединение включает низкую дозу борогидрида (ВН) относительно абсолютно сухой массы целлюлозы.
3. Способ по п. 2, в котором указанное химическое соединение добавляется к белому щелоку и загружается в варочный котел вместе с белым щелоком до начала вывода оборудования на заданный температурный режим.
4. Способ по п. 2, в котором борогидрид (ВН) представлен в форме щелочного раствора в воде.
5. Способ по п. 2, в котором количество борогидрида (ВН) относительно абсолютно сухой массы целлюлозы составляет менее 0.1% на активной базе.
6. Способ по п. 2, в котором борогидрид (ВН) является в достаточной мере щелочным, поэтому он устойчив в нормальных условиях и не выделяет водород.
7. Способ по п. 2, в котором количество борогидрида (ВН) является недостаточным для того, чтобы эффективно участвовать в отбеливании целлюлозы.
8. Способ повышения эффективности натронного или крафт-процесса варки целлюлозы, включающий этап добавления химического соединения к варочному щелоку, включающему борогидрид натрия в щелочи, перед процессом варки целлюлозы; причем указанный способ обеспечивает экономию свежего белого щелока, более низкое число Каппа, более низкий уровень отбраковки и более высокий выход целлюлозы.
9. Способ по п. 8, в котором указанное химическое соединение включает 10-40% щелочи и 5-25% борогидрида.
10. Способ по п. 8, далее включает добавление поверхностно-активного вещества в целлюлозную массу.
11. Способ по п. 8, далее включает добавление полисульфида в целлюлозную массу.
12. Способ по п. 2, в котором низкая дозировка характеризуется тем, что она вызывает избирательное поражение борогидридом (ВН) функциональных групп в лигнине и пассивирование гемицеллюлоз.
13. Способ по п. 12, исключающий использование борогидрида (ВН) в количестве, достаточном для отбеливания целлюлозы.
14. Способ по п. 2, в котором доза борогидрида (ВН) достаточно мала, чтобы процесс был экономически и практически эффективным, а с другой стороны, давал экономические выгоды посредством экономии химикатов.
15. Способ по п. 2, исключающий использование процесса обработки целлюлозы, не прошедшей делигнификации.
16. Способ по п. 1, в котором процесс делигнификации включает этап варки, за которым следует этап отбеливания, причем указанный этап отбеливания направлен на остаточный лигнин, не удаленный на этапе делигнификации, или на тот, в котором хромофоры не были деактивированы на этапе делигнификации.